(57)【要約】  脂肪族ポリエステルおよび脂肪族−芳香族コポリエステルを含んでいるポリエステル組成物を提供する。当該脂肪族−芳香族コポリエステルは繰り返し単位Ａおよび繰り返し単位Ｂを含んでいる共重合体である。上記ポリエステル組成物を調製する方法を提供する。当該方法は、上記脂肪族ポリエステルおよび脂肪族−芳香族コポリエステルを含んでいるすべての成分を混合すること；ならびに得られた混合物を押出し造粒に供することを含んでいる。【化１】2019533055.tif 000013
2019533055.tif 000002
【特許請求の範囲】
【請求項１】
脂肪族ポリエステルおよび脂肪族−芳香族コポリエステルを含んでいるポリエステル組成物であって、
上記脂肪族−芳香族コポリエステルは、式（Ｉ）によって表される繰り返し単位Ａおよび式（ＩＩ）によって表される繰り返し単位Ｂ
【化１】
2019533055.tif 000010
（ここで、上記脂肪族−芳香族コポリエステルにおける上記繰り返し単位Ａおよび繰り返し単位Ｂの総モル数に基づいて、上記繰り返し単位Ａの含有量は、１〜６０モル％、好ましくは２０〜４０モル％であり、上記繰り返し単位Ｂの含有量は、４０〜９９モル％、好ましくは６０〜８０モル％であり；ｍは２〜１０の整数であり、ｎは２〜８の整数であり、ｐは２〜１０の整数であり、好ましくは、ｍは２〜６の整数であり、ｎは２〜４の整数であり、ｐは２〜６の整数であり；ｍ、ｎおよびｐは同じであるかまたは異なる）
を含んでいる共重合体であることを特徴とする、ポリエステル組成物。
【請求項２】
上記脂肪族−芳香族コポリエステルは、脂肪族−芳香族コポリエステルが式（Ｉ’）によって表される繰り返し単位Ａおよび式（ＩＩ−１）によって表される繰り返し単位Ｂ
【化２】
2019533055.tif 000011
（ここで、上記脂肪族−芳香族コポリエステルにおける上記繰り返し単位Ａおよび繰り返し単位Ｂの合計モル数に基づいて、上記繰り返し単位Ａの含有量は１〜６０モル％であり、上記繰り返し単位Ｂの含有量は４０〜９９モル％であり；ｍ１は２〜１０の整数であり、ｎ１は２〜８の整数であり、ｍ１およびｎ１は同じであるかまたは異なる）
を含んでいる共重合体であることを特徴とする、請求項１に記載のポリエステル組成物。
【請求項３】
上記脂肪族−芳香族コポリエステルにおける上記繰り返し単位Ａおよび繰り返し単位Ｂの総モル数に基づいて、上記繰り返し単位Ａの含有量は２０〜４０モル％であり、上記繰り返し単位Ｂの含有量は６０〜８０モル％であり；ｍ１は２〜６の整数であり、ｎ１は２〜４の整数であり、ｍ１およびｎ１は同じであるかまたは異なることを特徴とする、請求項２に記載のポリエステル組成物。
【請求項４】
上記脂肪族−芳香族コポリエステルは、ＧＰＣによって測定されるときに５０，０００〜９００，０００、好ましくは１００，０００〜５００，０００の重量平均分子量を有しており；好ましくは、分子量分布は、ＧＰＣによって測定したときに１．２〜３であることを特徴とする、請求項１〜３のいずれか１項に記載のポリエステル組成物。
【請求項５】
上記脂肪族ポリエステルおよび脂肪族−芳香族コポリエステルの総重量に基づいて、上記脂肪族ポリエステルの含有量は１〜５０重量％であり、上記脂肪族−芳香族コポリエステルの含有量は５０〜９９重量％であり；好ましくは上記脂肪族ポリエステルの含有量は５〜３０重量％であり、上記脂肪族−芳香族コポリエステルの含有量は７０〜９５重量％であることを特徴とする、請求項１〜４のいずれか１項に記載のポリエステル組成物。
【請求項６】
上記脂肪族ポリエステルは、式（Ｉ''）によって表される繰り返し単位Ｃ
【化３】
2019533055.tif 000012
（ここで、ｍ２は２〜１０の整数であり、ｎ２は２〜８の整数であり、ｍ２およびｎ２は同じであるかまたは異なり；
好ましくは、ｍ２は２〜６の整数であり、ｎ２は２〜４の整数であり、ｍ２およびｎ２は同じであるかまたは異なる）
を含んでいることを特徴とする、請求項１〜５のいずれか１項に記載のポリエステル組成物。
【請求項７】
上記脂肪族ポリエステルは、ＧＰＣによって測定されるときに５０，０００〜９００，０００、好ましくは１００，０００〜５００，０００の重量平均分子量を有していることを特徴とする、請求項６に記載のポリエステル組成物。
【請求項８】
上記ポリエステル組成物は、核剤をさらに含んでおり；当該核剤の含有量は、上記ポリエステル組成物の総重量に基づいて、０．０１〜１０重量％、好ましくは０．２〜５重量％であることを特徴とする、請求項１〜７のいずれか１項に記載のポリエステル組成物。
【請求項９】
上記核剤は、タルク、酸化カルシウム、カーボンブラック、炭酸カルシウム、無機顔料、カオリン、金属カルボン酸塩、金属リン酸塩、ジベンジルソルビトールおよびそれらの誘導体、ポリビニルシクロヘキサン、ポリビニルシクロペンタン、低密度ポリエチレン、高分岐ポリアミド、ならびにエチレン−メタクリル酸イオノマーからなる群から選択される１つ以上；好ましくは、炭酸カルシウム、低密度ポリエチレン、ジベンジルソルビトールおよびそれらの誘導体、ならびに高分岐ポリアミドからなる群から選択される１つ以上であることを特徴とする、請求項８に記載のポリエステル組成物。
【請求項１０】
エルシルアミドおよび／またはホワイト油をさらに含んでいることを特徴とする、請求項１〜９のいずれか１項に記載のポリエステル組成物。
【請求項１１】
上記脂肪族−芳香族コポリエステルは、ランダム共重合体、交互共重合体、ブロック共重合体、およびグラフト共重合体からなる群から選択される少なくとも１つであることを特徴とする、請求項１〜１０のいずれか１項に記載のポリエステル組成物。
【請求項１２】
標準ＧＢ／Ｔ１０４０．２−２００６に従う方法によって測定されるときに、６８０％まで、またはそれ以上の破断点伸びを有していることを特徴とする、請求項１〜１１のいずれか１項に記載のポリエステル組成物。
【請求項１３】
脂肪族ポリエステルおよび脂肪族−芳香族コポリエステルを含んでいる全成分を混合すること；得られた混合物を押出造粒して、ポリエステル組成物を得ることを、含んでいることを特徴とする、ポリエステル組成物の調製のための方法。
【請求項１４】
上記混合することは撹拌下で行われ；撹拌速度は６〜６０ｒｐｍであり、撹拌時間は２〜３０分間であり；上記押出造粒は二軸押出機中で行われ；好ましくは上記押出造粒の条件は、１２０〜２７０℃の温度、１０〜７０ｒｐｍのスクリュー回転速度、２〜８０Ｎ・ｍのトルクを含んでいることを特徴とする、請求項１３に記載の方法。
【請求項１５】
相溶化剤が、上記混合する工程の間に加えられないことを特徴とする、請求項１３または１４に記載の方法。
【請求項１６】
請求項１〜１２のいずれか１項に記載のポリエステル組成物から調製されている、強化複合材料。
【発明の詳細な説明】
【技術分野】
【０００１】
本発明は、ポリマーの分野、特に、ポリエステル組成物、および当該ポリエステル組成物の調製方法、ならびにポリエステル組成物から調製される強化複合材料に関する。
【背景技術】
【０００２】
ポリブチレンテレフタレート（ＰＢＴ）は、５つの主要な工業技術プラスチックの１つである。ＰＢＴは、最初に、１９４２年にドイツの科学者ＰＳｃｈｌａｃｋによって合成され、それから、米国のＣｅｌａｎｅｘ社（現在はＴｉｃｏｎａ）によって工業的に開発され、Ｃｅｌａｎｅｘの商品名で市販された。ＰＢＴは、良好な寸法安定性、高温耐性、優れた難燃性および断熱性、良好な流動性、小さい線熱膨張係数、良好な化学溶媒耐性等の特性を有している。ＰＢＴは、電気産業およびエレクトロニクス産業、自動車産業、およびオフィス機器の分野に、広範囲な用途を有している。しかし、ＰＢＴは、耐衝撃性に乏しく、特に欠損し易い。物品の表面における小さな切り欠きは、物品全体に破損を起こさせ得る。したがって、強化によってＰＢＴを改善することが非常に必要とされている。
【０００３】
ＰＢＴの強化改善は、主に混合による改善であり、当該改善は主に３つのカテゴリーに分けられる。第１のカテゴリーは、繊維（主にガラス繊維がＰＢＴに加えられ、他の繊維（例えば、炭素繊維、竹繊維または亜麻繊維）も加えられ得る）による強化である。例えば、ＣＮ１０５０８６３８７Ａでは、ガラス繊維は、ＰＢＴに、その量の約半分が加えられ、切り欠きありのその衝撃強度を大きく向上させ得る。繊維を加えることの主な欠点は、材料が従来の射出成形プロセスを用いて加工することができないが、多くの場合、余分な適合プロセスコストが必要とされ、特に特性を大きく改善させる長い繊維についてプロセスコストが大きい。第２のカテゴリーは、高衝撃性材料の添加である。ＰＢＴの相対的に高い加工温度のために、相対的に高い加工温度に耐え得る材料を加えることがしばしば必要である。非常に一般的な例は、ＰＣ（ポリカーボネート）の添加である。例えば、ＣＮ１０４６９３７５９Ａでは、ＰＢＴの量に基づいて約１００％〜２００％のＰＣをＰＢＴに添加した後に、靭性が改善される。高衝撃性材料を加えることの欠点は、現在の高衝撃性材料のほぼすべてがＰＢＴと不適合であり、それらは分子レベルで互いに反発し、それらは非常に強いブレンド条件の後にさえ、完全に均一に混合され難い。多量の相溶化剤を加えることは、この問題を部分的に解決し得るが、同時に、材料特性の低下をもたらす。第３のカテゴリーは、ＰＢＴ分子構造に非常に類似する、ＰＢＴより強靭な他の材料を加えて、ＰＢＴの靭性をわずかに改善することである。典型的な例は、ＰＥＴ（ポリエチレンテレフタレート）である。例えば、ＣＮ１０４４１９１２５Ａでは、ＰＢＴおよびＰＥＴがほぼ等量に混合されており、得られた材料がＰＢＴより強い靭性を有している。このカテゴリーの欠点は、分子構造がＰＢＴに類似する材料がＰＢＴより良好な靭性を有してさえも、それは大きなマージンにしたがって良好ではなく、得られる複合材料の靭性が大して改善されないことが、最終的な結果である。
【０００４】
ＰＢＴの強化改善のための別の有効な方法は、ＰＢＴを共重合によって改善することである。しかし、現在、ＰＢＴ構造を含む多くの共重合体（例えば、米国会社のＢＡＳＦの商品名「ｅｃｏｆｌｅｘ」という製品（しかし、工業技術プラスチックのその性能はＰＢＴよりはるかに悪く、実際に可撓性材料として使用されている））があるが、種々の理由（例えば材料特性および原価管理）のために、ＰＢＴを強化するための共重合によって改善された実際の製品は依然として市場にない。したがって、現在、靭性について改善されているＰＢＴ製品を見出すことの、差し迫った必要がある。
【発明の概要】
【０００５】
本発明の目的は、既存のＰＢＴ製品の上記欠陥を克服するために、ポリエステル組成物およびその調製方法、ならびに当該ポリエステル組成物から調製される強化複合材料を提供することである。ＰＢＴと比較して、本発明のポリエステル組成物および複合材料の靭性は、大きく改善されるはずである。
【０００６】
本発明の別の目的は、調製の間に相溶化剤をさらに加える必要がない、改良されたポリエステル組成物を提供することである。
【０００７】
本発明の別の目的は、その調製の間に加工設備に付加的な変更を必要とせずに、ＰＢＴ用と同じ設備を用いて加工可能な改良されたポリエステル組成物を提供することである。
【０００８】
本発明によれば、上記目的は、脂肪族ポリエステルおよび脂肪族−芳香族コポリエステルを含んでいるポリエステル組成物によって達成される。
【０００９】
したがって、本発明は、脂肪族ポリエステルおよび脂肪族−芳香族コポリエステルを含んでいるポリエステル組成物を提供する。上記脂肪族−芳香族コポリエステルは、式（Ｉ）によって表される繰り返し単位Ａおよび式（ＩＩ）によって表される繰り返し単位Ｂ
【００１０】
【化１】
2019533055.tif 000003
【００１１】
（ここで、上記脂肪族−芳香族コポリエステルにおける上記繰り返し単位Ａおよび繰り返し単位Ｂの総モル数に基づいて、上記繰り返し単位Ａの含有量は、１〜６０モル％、好ましくは２０〜４０モル％であり、上記繰り返し単位Ｂの含有量は、４０〜９９モル％、好ましくは６０〜８０モル％であり；ｍは２〜１０の整数であり、ｎは２〜８の整数であり、ｐは２〜１０の整数であり、好ましくは、ｍは２〜６の整数であり、ｎは２〜４の整数であり、ｐは２〜６の整数であり；ｍ、ｎおよびｐは同じであるかまたは異なる）
を含んでいる共重合体である。
【００１２】
好ましくは、上記脂肪族−芳香族コポリエステルは、脂肪族−芳香族コポリエステルが式（Ｉ’）によって表される繰り返し単位Ａおよび式（ＩＩ−１）によって表される繰り返し単位Ｂ
【００１３】
【化２】
2019533055.tif 000004
【００１４】
（ここで、上記脂肪族−芳香族コポリエステルにおける上記繰り返し単位Ａおよび繰り返し単位Ｂの合計モル数に基づいて、上記繰り返し単位Ａの含有量は１〜６０モル％であり、上記繰り返し単位Ｂの含有量は４０〜９９モル％であり；ｍ１は２〜１０の整数であり、ｎ１は２〜８の整数であり、ｍ１およびｎ１は同じであるかまたは異なる）
を含んでいる共重合体である。より好ましくは、上記脂肪族−芳香族コポリエステルにおける上記繰り返し単位Ａおよび繰り返し単位Ｂの総モル数に基づいて、上記繰り返し単位Ａの含有量は２０〜４０モル％であり、上記繰り返し単位Ｂの含有量は６０〜８０モル％であり；ｍ１は２〜６の整数であり、ｎ１は２〜４の整数であり、ｍ１およびｎ１は同じであるかまたは異なる。
【００１５】
本発明によれば、上記脂肪族−芳香族コポリエステルは、ＧＰＣによって測定されるときに５０，０００〜９００，０００、好ましくは１００，０００〜５００，０００の重量平均分子量を有し得；より好ましくは、分子量分布は、ＧＰＣによって測定したときに１．２〜３である。
【００１６】
上記脂肪族−芳香族コポリエステルは、ランダム共重合体、交互共重合体、ブロック共重合体、およびグラフト共重合体からなる群から選択される少なくとも１つであり得る。
【００１７】
本発明に係るポリエステル組成物において、上記脂肪族ポリエステルおよび脂肪族−芳香族コポリエステルの総重量に基づいて、上記脂肪族ポリエステルの含有量は１〜５０重量％であり得、上記脂肪族−芳香族コポリエステルの含有量は５０〜９９重量％であり得；好ましくは上記脂肪族ポリエステルの含有量は５〜３０重量％であり得、上記脂肪族−芳香族コポリエステルの含有量は７０〜９５重量％であり得る。
【００１８】
本発明によれば、上記脂肪族ポリエステルは、式（Ｉ''）によって表される繰り返し単位Ｃ
【００１９】
【化３】
2019533055.tif 000005
【００２０】
（ここで、ｍ２は２〜１０の整数であり、ｎ２は２〜８の整数であり、ｍ２およびｎ２は同じであるかまたは異なり；
好ましくは、ｍ２は２〜６の整数であり、ｎ２は２〜４の整数であり、ｍ２およびｎ２は同じであるかまたは異なる）
を含んでいる。
【００２１】
上記脂肪族ポリエステルは、ＧＰＣによって測定されるときに５０，０００〜９００，０００、好ましくは１００，０００〜５００，０００の重量平均分子量を有し得る。
【００２２】
本発明に係る上記ポリエステル組成物は、核剤をさらに含み得；当該核剤の含有量は、上記ポリエステル組成物の総重量に基づいて、０．０１〜１０重量％、好ましくは０．２〜５重量％である。
【００２３】
例えば、上記核剤は、タルク、酸化カルシウム、カーボンブラック、炭酸カルシウム、無機顔料、カオリン、金属カルボン酸塩、金属リン酸塩、ジベンジルソルビトールおよびそれらの誘導体、ポリビニルシクロヘキサン、ポリビニルシクロペンタン、低密度ポリエチレン、高分岐ポリアミド、ならびにエチレン−メタクリル酸イオノマーからなる群から選択される１つ以上；好ましくは、炭酸カルシウム、低密度ポリエチレン、ジベンジルソルビトールおよびそれらの誘導体、ならびに高分岐ポリアミドからなる群から選択される１つ以上であり得る。
【００２４】
本発明によるポリエステル組成物は、他の添加剤（例えばエルシルアミドおよび／またはホワイト油）をさらに含み得る。
【００２５】
本発明に係るポリエステル組成物は、標準ＧＢ／Ｔ１０４０．２−２００６に従う方法によって測定されるときに、好ましくは６８０％以上の破断点伸びを有している。
【００２６】
別の態様では、本発明は、ポリエステル組成物の調製のための方法を提供する。当該方法は、脂肪族ポリエステルおよび脂肪族−芳香族コポリエステルを含んでいる全成分を混合すること；得られた混合物を押出造粒して、ポリエステル組成物を得ることを、含んでいる。
【００２７】
上記混合することは撹拌下で行われ得；撹拌速度は６〜６０ｒｐｍであり得、撹拌時間は２〜３０分間であり得る。有利に、上記押出造粒は二軸押出機中で行われ；好ましくは、上記押出造粒の条件は、１２０〜２７０℃の温度、１０〜７０ｒｐｍのスクリュー回転速度、２〜８０Ｎ・ｍのトルクを含んでいる。
【００２８】
好ましくは、相溶化剤が、上記混合する工程の間に加えられない。
【００２９】
さらに、本発明は、本発明に係る上記ポリエステル組成物から調製される強化複合材料をさらに提供する。
【００３０】
本発明は、ＰＢＴの共重合および混合によるＰＢＴの強化改善の上記目的をを達成する。ＰＢＴと比較して、本発明によって提供される上記ポリエステル組成物は、大きく向上した靭性を有しており；さらに、上記ポリエステル組成物の調製において、相溶化剤を付加的に加える必要がない。さらに、本発明によって提供される上記ポリエステル組成物は、その調製の間に、加工設備に付加的な変更を必要とせずに、ＰＢＴ用と同じ設備を用いて加工され得る。したがって、本発明によって提供される上記ポリエステル組成物は、産業応用の望ましい見通しを有している。
【００３１】
本発明の他の特徴および利点は、以下の発明の詳細な説明に基づいて、詳細に説明される。
【発明を実施するための形態】
【００３２】
（発明の詳細な説明）
本発明は、脂肪族ポリエステルおよび脂肪族−芳香族コポリエステルを含んでいるポリエステル組成物を提供する。上記脂肪族−芳香族コポリエステルは、式（Ｉ）によって表される繰り返し単位Ａおよび式（ＩＩ）によって表される繰り返し単位Ｂ
【００３３】
【化４】
2019533055.tif 000006
【００３４】
を含んでいる共重合体である。ここで、上記脂肪族−芳香族コポリエステルにおける上記繰り返し単位Ａおよび繰り返し単位Ｂの総モル数に基づいて、上記繰り返し単位Ａの含有量は、１〜６０モル％、好ましくは２０〜４０モル％であり、上記繰り返し単位Ｂの含有量は、４０〜９９モル％、好ましくは６０〜８０モル％であり；ｍは２〜１０の整数であり、ｎは２〜８の整数であり、ｐは２〜１０の整数であり、好ましくは、ｍは２〜６の整数であり、ｎは２〜４の整数であり、ｐは２〜６の整数であり；ｍ、ｎおよびｐは同じであるかまたは異なる。
【００３５】
好ましい実施形態では、上記脂肪族−芳香族コポリエステルは、脂肪族−芳香族コポリエステルが式（Ｉ’）によって表される繰り返し単位Ａおよび式（ＩＩ−１）によって表される繰り返し単位Ｂ
【００３６】
【化５】
2019533055.tif 000007
【００３７】
を含んでいる共重合体である。ここで、上記脂肪族−芳香族コポリエステルにおける上記繰り返し単位Ａおよび繰り返し単位Ｂの合計モル数に基づいて、上記繰り返し単位Ａの含有量は１〜６０モル％であり、上記繰り返し単位Ｂの含有量は４０〜９９モル％であり；ｍ１は２〜１０の整数であり、ｎ１は２〜８の整数であり、ｍ１およびｎ１は同じであるかまたは異なり、上記脂肪族−芳香族コポリエステルは、５０，０００〜９００，０００の重量平均分子量を有している。
【００３８】
好ましくは、上記脂肪族−芳香族コポリエステルにおける上記繰り返し単位Ａおよび繰り返し単位Ｂの合計モル数に基づいて、繰り返し単位Ａの含有量は２０〜４０モル％であり、繰り返し単位Ｂの含有量は６０〜８０モル％であり；ｍ１は２〜６の整数であり、ｎ１は２〜４の整数であり、ｍ１およびｎ１は同一であるかまたは異なり、上記脂肪族−芳香族コポリエステルは、１００，０００〜５００，０００の重量平均分子量を有している。
【００３９】
本発明において、重合体の重量平均分子量は、ゲルパーミエーションクロマトグラフィー（ＧＰＣ）によって測定される。
【００４０】
本発明において、上記脂肪族−芳香族コポリエステルは、ランダム共重合体、交互共重合体、ブロック共重合体およびグラフト共重合体からなる群から選択される少なくとも１つであり得、好ましくはランダム共重合体および／またはブロック共重合体である。本発明の上記脂肪族−芳香族コポリエステルの供給源は、特に限定されない。上記脂肪族−芳香族コポリエステルは、当該分野における従来の手段によって入手され得、例えば、商業的に入手され得る、またはＣＮ１００４２９２５６Ｃに開示されている方法によって調製され得る。
【００４１】
より詳細には、上記脂肪族−芳香族コポリエステルを調整するための方法は、以下の工程：
（１）不活性雰囲気中で第１の触媒の存在下で単量体Ａを単量体Ｂと反応させること；
（２）不活性雰囲気中で上記第１の触媒の存在下で単量体Ｃを単量体Ｄと反応させること；
（３）工程（１）で得られた反応生成物を、工程（２）で得られた反応生成物と、第２の触媒の存在下で反応させる工程を、含み得；
ここで、上記単量体Ａは、ブタンジオールであり；上記単量体Ｂは、テレフタル酸および／またはそのエステルであり、好ましくは、ジメチルテレフタレートおよびジエチルテレフタレートからなる群から選択される少なくとも１つであり；上記単量体Ｃは、Ｃ２〜Ｃ４ジオール（特に飽和直鎖ジオール）であり；上記単量体Ｄは、Ｃ４〜Ｃ６二塩基性酸（特に飽和直鎖二塩基性酸）であり；上記第１の触媒は、チタン酸テトラブチル、二酸化チタン、ジエトキシチタンおよび酢酸亜鉛からなる群から選択される少なくとも１つであり、好ましくはチタン酸テトラブチルであり；上記第２の触媒は、アセチルアセトネートランタン、三塩化ランタン、トリフェノキシランタンおよびプロピオン酸ランタンからなる群から選択される少なくとも１つであり、好ましくはアセチルアセトネートランタンである。
【００４２】
本発明では、工程（１）における、上記単量体Ｂの、上記第１触媒に対するモル比は、１：０．０００１〜０．０２：０．０００１〜０．０２、より好ましくは１：０．００１〜０．００３：０．００１〜０．００３である。
【００４３】
本発明では、工程（２）における、上記単量体Ｄの、上記第１触媒に対するモル比は、１：０．０００１〜０．０２：０．０００１〜０．０２、より好ましくは１：０．００１〜０．００３：０．００１〜０．００３である。
【００４４】
好ましくは、上記第１の触媒の総量（工程（１）における上記第１の触媒の量および工程（２）における上記第１の触媒の量の合計）の、上記第２の触媒の量に対するモル比は、１：０．５〜１．５、好ましくは１：０．８〜１．２である。
【００４５】
本発明において、種々の反応性単量体の種類は、目的生成物の組成および分子量に応じて、相応に調整され得、生成物の分子量および生成物における各繰り返し単位の含有量はそれぞれ、供給量および供給比を調整することによって制御される。
【００４６】
本発明では、工程（１）における反応温度は１６０〜２２０℃であることが好ましく；本発明では、工程（２）における反応温度は１６０〜２２０℃であることが好ましく；本発明では、工程（３）における反応温度は１８０〜２４０℃であることが好ましい。
【００４７】
本発明の好ましい実施形態において、ｍ１が４であるとき、上記脂肪族−芳香族コポリエステルを調製するための方法は、以下の工程：
（Ｓ１）不活性雰囲気中で第１の触媒の存在下でブタンジオールを単量体Ａ’と反応させること；
（Ｓ２）第２の触媒の存在下で、工程（Ｓ１）で得られた反応生成物を単量体Ｂ’と反応させることを含んでおり；
ここで、Ａ’は、テレフタル酸および／またはそのエステルであり、好ましくはテレフタル酸、ジメチルテレフタレートおよびジエチルテレフタレートからなる群から選択される少なくとも１つであり；上記単量体Ｂ’は、Ｃ４〜Ｃ６二塩基性酸（特に飽和直鎖二塩基性酸）であり；上記第１の触媒および第２の触媒は上述の通りであり、ここにさらに説明しない。
【００４８】
本発明では、工程（Ｓ１）における上記単量体Ａ’の、上記第１触媒に対するモル比は、１：０．０００１〜０．０２：０．０００１〜０．０２、より好ましくは１：０．００１〜０．００３：０．００１〜０．００３である。
【００４９】
好ましくは、上記第１の触媒の量の、上記第２の触媒の量に対するモル比は１：０．５〜１．５、好ましくは１：０．８〜１．２である。
【００５０】
本発明では、種々の反応性単量体の種類は、目的生成物の組成および分子量に応じて、相応に調整され得、生成物の分子量および生成物における各繰り返し単位の含有量は、供給量および供給比を調整することによって制御される。
【００５１】
本発明では、工程（Ｓ１）における反応温度は１６０〜２２０℃であることが好ましく、本発明では、工程（Ｓ２）における反応温度は１８０〜２４０℃であることが好ましい。
【００５２】
より詳細には、上記脂肪族−芳香族コポリエステルを調製するための方法は、次の工程：ＵＳ１１３１２３７３に記載されているような１，４−ブタンジオール、安息香酸ジメチルおよび触媒を、反応器に加えること；透明な溶液が得られるまで窒素雰囲気下で加熱し、攪拌すること；続いて、反応のために１６０〜２２０℃に温度を上昇させること；系内の蒸留メタノールの大部分が除去された後に、１８０〜２４０℃に温度を上昇させること；蒸留によって水分の大部分を除去し、それから、徐々に減圧環境にすること；および系の温度を２２０〜２８０℃に上昇させること；３〜６時間後に反応を終えて生成物を得ること、を含んでいる。
【００５３】
本発明によれば、上記脂肪族ポリエステルおよび脂肪族−芳香族コポリエステルの総重量に基づいて、上記脂肪族ポリエステルの含有量は１〜５０重量％であり得、上記脂肪族−芳香族コポリエステルの含有量は５０〜９９重量％であり得；好ましくは、上記脂肪族ポリエステルの含有量は５〜３０重量％であり、上記脂肪族−芳香族コポリエステルの含有量は７０〜９５重量％であり；より好ましくは、上記脂肪族ポリエステルの含有量は１０〜２０重量％であり、上記脂肪族−芳香族コポリエステルの含有量は８０〜９０重量％である。
【００５４】
本発明では、本発明者らは、ＰＢＴの共重合体を従来の脂肪族ポリエステルと混合することが、生成物の靭性を大きく上昇させ得ること；本発明で使用される上記脂肪族ポリエステル、およびＰＢＴの上記共重合体は、良好な相溶性を有していること；上記ＰＢＴ材料の強化改善の目的が、相溶化剤をさらに加える必要なしに、従来の混合条件で達成され得ることを、研究の間に予想外に見出している。このように、本発明における上記脂肪族ポリエステルは、その種類に特に限定されず、当該分野において従来から使用されている脂肪族ポリエステルであり得る。
【００５５】
上記脂肪族ポリエステルは、式（Ｉ''）によって表される繰り返し単位Ｃ
【００５６】
【化６】
2019533055.tif 000008
【００５７】
（ここで、ｍ２は２〜１０の整数であり、ｎ２は２〜８の整数であり、ｍ２およびｎ２は同じであるかまたは異なる）
を含んでおり、上記脂肪族ポリエステルは、５０，０００〜９００，０００の重量平均分子量を有しており；より好ましくは、ｍ２は２〜６の整数であり、ｎ２は２〜４の整数であり、ｍ２およびｎ２は同じであるかまたは異なり、上記脂肪族ポリエステルは、１００，０００〜５００，０００の重量平均分子量を有している。
【００５８】
本発明において、上記脂肪族ポリエステルは、従来の手段によって入手され得、例えば、商業的に入手され得（例えば、ＢＡＳＦ社から入手可能、商品名「１１１１ＨＴＡ４」）、またはＣＮ１０４０３９８６５Ｂに開示された標準に従う方法により調製され得る（ここで、反応のための出発物質の種類は、目的生成物の組成および分子量に応じて相応に調整され得、生成物の分子量および精製物における各繰り返し単位の含有量は、それぞれ、供給量および供給比を調整することによって制御された）。
【００５９】
本発明によれば、上記ポリエステル組成物は、核剤をさらに含み得、当該核剤の含有量は、上記ポリエステル組成物の総重量に基づいて、０．０１〜１０重量％、好ましくは０．２〜５重量％、より好ましくは１〜５重量％であり得る。
【００６０】
本発明によれば、核剤は、当該分野における従来の選択であり得る。例えば、当該核剤は、タルク、酸化カルシウム、カーボンブラック、炭酸カルシウム、無機顔料（例えば、Ｇｕａｎｇｚｈｏｕ  Ｙｉｎｇｙｉ  Ｐｌａｓｔｉｃ  Ｐｉｇｍｅｎｔ  Ｃｏ、Ｌｔｄ．から購入した黄色または緑色顔料）、カオリン、金属カルボン酸塩、金属リン酸塩、ジベンジルソルビトールおよびそれらの誘導体、ポリビニルシクロヘキサン、ポリビニルシクロペンタン、低密度ポリエチレン、高分岐ポリアミド、ならびにエチレン−メタクリル酸イオノマーからなる群から選択される１つ以上；好ましくは、炭酸カルシウム、低密度ポリエチレン、ジベンジルソルビトールおよびそれらの誘導体、ならびに高分岐ポリアミドからなる群から選択される１つ以上であり得；より好ましくは、炭酸カルシウムおよび／または低密度ポリエチレンである。
【００６１】
本発明では、上記ポリエステル組成物は、他の添加剤（例えば、エルシルアミドおよび／またはホワイト油）をさらに含んでもよい。
【００６２】
本発明は、脂肪族ポリエステルおよび脂肪族−芳香族コポリエステルを含むすべての成分を混合すること；得られた混合物を押出造粒してポリエステル組成物を得ることを含んでいる、本発明に係るポリエステル組成物の調製のための方法を、さらに提供する。
【００６３】
本発明によれば、上記混合することは撹拌下で行われ得；撹拌速度は６〜６０ｒｐｍであり得、撹拌時間は２〜３０分間であり得る。
【００６４】
本発明によれば、押出造粒プロセスは従来の押出造粒方法に従って行われ得、例えば、押出造粒は二軸押出機において行れ得、好ましくは押出造粒条件は、１２０〜２７０℃の温度、１０〜７０ｒｐｍの回転速度、２〜８０Ｎ・ｍのトルクを含んでおり、より好ましくは、上記二軸押出機は６つの温度部を備えており、供給口から押出口までの、種々の部分の温度は、段階的に１９０〜２４０℃、２００〜２５０℃、２１０〜２６０℃、２２０〜２６０℃、２２０〜２６５℃、２１０〜２６０℃である。
【００６５】
本発明では、本発明者らは、ＰＢＴの共重合体を従来の脂肪族ポリエステルと混合することが、生成物の靭性を大きく上昇させ得ること；本発明で使用される上記脂肪族ポリエステル、およびＰＢＴの上記共重合体は、良好な相溶性を有していること；上記ＰＢＴ材料の強化改善の目的が、相溶化剤をさらに加える必要なしに、従来の混合条件で達成され得ることを、研究の間に予想外に見出している。このように、本発明では、上記混合する工程は、相溶化剤を加えることなく、行われ得る。
【００６６】
本発明では、上記相溶化剤は当該分野における従来の選択であり得；例えば、Ｐｅ−ｇ−ＳＴ、ＰＰ−ｇ−ＳＴ、ＡＢＳ−ｇ−ＭＡＨ、ＰＥ−ｇ−ＭＡＨおよびＰＰ−ｇＭＡＨからなる群から選択される少なくとも１つであり得る。
【００６７】
好ましくは、本発明に係るポリエステル組成物は、６８０％まで、またはそれ以上の破断点伸びを有し得、大きく改善された靭性を有している。
【００６８】
強化複合材料は、従来の成形プロセスによって本発明のポリエステル組成物から調製され得る。本発明に係る強化複合材料は、標準ＧＢ／Ｔ１０４０．２−２００６に従う方法によって測定されるときに、６８０％まで、またはそれ以上の破断点伸びを有し得る。
【実施例】
【００６９】
本発明は、実施例によって、以下に詳細に説明される。ここに説明されている複数の実施例は、本発明を説明し、例示するためにのみ使用されており、本発明を限定することを意図されていないことを理解されたい。
【００７０】
以下の実施例および比較例では、重合体の重量平均分子量を、Ｗａｔｅｒｓ−２０８（Ｗａｔｅｒｓ ２４１０ ＲＩ検出器、流速１．５ｍＬ／分、３０℃）機器による、テトラヒドロフラン（ＴＨＦ）を溶媒として用いたゲル浸透クロマトグラフィー（ＧＰＣ）によって測定し、ポリスチレン標準によって校正した；
脂肪族ポリエステルおよび脂肪族−芳香族コポリエステルの微細構造を、スイスのＢｒｕｋｅｒ社のＡＶＡＮＣＥ ＤＲＸ４００ＭＨｚ ＮＭＲ分光計によって、重水素化クロロホルムを溶媒として用いて、測定した；
ポリエステル組成物の組成を、出発物質の供給によって決定した；
ポリエステル組成物の機械的特性を、標準ＧＢ／Ｔ１０４０．２−２００６に従う方法によって試験し、５Ｂのゲージ寸法を選択した；
特に断りがない限り、本発明において用いられる脂肪族−芳香族コポリエステルは、ＣＮ１００４２９２５６Ｃの実施例Ｂ１３〜Ｂ２１に開示されている方法に従って自作した。当該方法において、反応のための出発物質の種類は、目的生成物の組成および分子量に応じて相応に調整され得、目的生成物の分子量および目的生成物における各繰り返し単位の含有量はそれぞれ、供給量および供給比を調整することによって制御され得る。
【００７１】
〔実施例１〕
２０ｇのコハク酸ポリブチレン（ＢＡＳＦ社から入手可能、商品名「名称１１１１ＨＴＡ４」、以下同じ）、１８０ｇのブチレンテレフタレート−コハク酸ブチレンのコポリエステル（重量平均分子量１００，０００であり、コハク酸ブチレンの繰り返し単位およびブチレンテレフタレートの繰り返し単位の合計モル数に基づいて、ブチレンテレフタレートの繰り返し単位の含有量は、８０モル％である）、および２ｇの炭酸カルシウムを、撹拌速度１０ｒｐｍで１０分間混合した。ポリエステル組成物Ａ１を調製するために、得られた混合物を、二軸押出機（スクリューの回転速度を１０ｒｐｍに制御し、スクリュートルクを２０Ｎ・ｍとし、供給入口から押出出口まで、二軸押出機の種々の部分の温度を段階的に２４０℃、２５０℃、２６０℃、２６０℃、２６５℃、２６０℃とした）を介して押出造粒した。
【００７２】
〔比較例１〕
ポリエステル組成物Ｄ１を得るために、実施例１で使用したブチレンテレフタレート−コハク酸ブチレンのコポリエステルではなく、同じ重量のポリブチレンテレフタレート（ＤｕＰｏｎｔ社から入手可能、商品名「Ｃｒａｓｔｉｎ ＳＣ１６４ ＮＣ０１０」）を使用したことを除いて、実施例１の方法に従ってポリエステル組成物を調製した。
【００７３】
〔比較例２〕
ポリエステル組成物Ｄ２を得るために、実施例１で使用したポリブチレンテレフタレートを加えなかったことを除いて、実施例１の方法に従ってポリエステル組成物を調製した。
【００７４】
〔比較例３〕
ポリエステル組成物Ｄ３を得るために、ブチレンテレフタレート−コハク酸ブチレンのコポリエステル（重量平均分子量１００，０００であり、コハク酸ブチレンの繰り返し単位およびブチレンテレフタレートの繰り返し単位の合計モル数に基づいて、ブチレンテレフタレートの繰り返し単位の含有量は２５モル％である）を同じ重量で用いたことを除いて、実施例１の方法に従ってポリエステル組成物を調製した。
【００７５】
〔実施例２〕
２０ｇのコハク酸ポリブチレン、１８０ｇのブチレンテレフタレート−コハク酸ブチレンのコポリエステル（重量平均分子量１００，０００であり、コハク酸ブチレンの繰り返し単位およびブチレンテレフタレートの繰り返し単位の合計モル数に基づいて、ブチレンテレフタレートの繰り返し単位の含有量は、６０モル％である）、および２ｇの炭酸カルシウムを、撹拌速度１０ｒｐｍで１０分間混合した。ポリエステル組成物Ａ２を調製するために、得られた混合物を、二軸押出機（スクリューの回転速度を１０ｒｐｍで制御し、スクリュートルクを２０Ｎ・ｍとし、供給入口から押出口まで、二軸押出機内の種々の部分の温度を段階的に１９０℃、２００℃、２１０℃、２２０℃、２２０℃、２１０℃とした）を介して押出造粒した。
【００７６】
〔実施例３〕
２０ｇのコハク酸ポリヘキシレン（重量平均分子量１００，０００を有しており、ＣＮ１０４０３９８６５Ｂに開示された方法に従って調製した）、１８０ｇのブチレンテレフタレート−コハク酸ブチレンのコポリエステル（重量平均分子量１００，０００であり、コハク酸ブチレンの繰り返し単位およびブチレンテレフタレートの繰り返し単位の合計モル数に基づいて、ブチレンテレフタレートの繰り返し単位の含有量は８０モル％である）、および２ｇの炭酸カルシウムを、撹拌速度１０ｒｐｍで１０分間混合した。ポリエステル組成物Ａ３を調製するために、得られた混合物を、二軸押出機（スクリューの回転速度を１０ｒｐｍに制御し、スクリュートルクを２０Ｎ・ｍとし、供給入口から押出出口まで、二軸押出機内の種々の部分の温度を段階的に２４０℃、２５０℃、２６０℃、２６０℃、２６５℃、２６０℃とした）を介して押出造粒した。
【００７７】
〔実施例４〕
２０ｇのコハク酸ポリブチレン、１８０ｇのブチレンテレフタレート−ブチレンアジペートのコポリエステル（重量平均分子量１００，０００であり、ブチレンアジペートの繰り返し単位およびブチレンテレフタレートの繰り返し単位の合計モル数に基づいて、ブチレンテレフタレートの繰り返し単位の含有量は６０モル％である）、および２ｇの炭酸カルシウムを、撹拌速度１０ｒｐｍで１０分間混合した。ポリエステル組成物Ａ４を調製するために、得られた混合物を、二軸押出機（スクリューの回転速度を１０ｒｐｍで制御し、スクリュートルクを２０Ｎ・ｍとし、供給入口から押出口まで、二軸押出機内の種々の部分の温度を段階的に１９０℃、２００℃、２１０℃、２２０℃、２２０℃、２１０℃とした）を介して押出造粒した。
【００７８】
〔実施例５〕
４０ｇのコハク酸ポリブチレン、１６０ｇのブチレンテレフタレート−コハク酸ブチレンのコポリエステル（重量平均分子量１００，０００であり、コハク酸ブチレンの繰り返し単位およびブチレンテレフタレートの繰り返し単位の合計モル数に基づいて、ブチレンテレフタレートの繰り返し単位の含有量は６０モル％である）、および２ｇの炭酸カルシウムを、撹拌速度１０ｒｐｍで１０分間混合した。ポリエステル組成物Ａ５を調製するために、得られた混合物を、二軸押出機（スクリューの回転速度を１０ｒｐｍに制御し、スクリュートルクを２０Ｎ・ｍとし、供給入口から押出出口まで、二軸押出機内の種々の部分の温度を段階的に１９０℃、２００℃、２１０℃、２２０℃、２２０℃、２１０℃とした）を介して押出造粒した。
【００７９】
〔実施例６〕
４０ｇのコハク酸ポリブチレン、１６０ｇのブチレンテレフタレート−コハク酸ブチレンのコポリエステル（重量平均分子量１００，０００であり、コハク酸ブチレンの繰り返し単位およびブチレンテレフタレートの繰り返し単位の合計モル数に基づいて、ブチレンテレフタレートの繰り返し単位の含有量は６０モル％である）、および１０ｇの炭酸カルシウムを、撹拌速度１０ｒｐｍで１０分間混合した。ポリエステル組成物Ａ６を調製するために、得られた混合物を、二軸押出機（スクリューの回転速度を１０ｒｐｍに制御し、スクリュートルクを２０Ｎ・ｍとし、供給入口から押出出口まで、二軸押出機内の種々の部分の温度を段階的に１９０℃、２００℃、２１０℃、２２０℃、２２０℃、２１０℃とした）を介して押出造粒した。
【００８０】
〔実施例７〕
４０ｇのコハク酸ポリブチレン、１６０ｇのブチレンテレフタレート−コハク酸ブチレンのコポリエステル（重量平均分子量１００，０００であり、コハク酸ブチレンの繰り返し単位およびブチレンテレフタレートの繰り返し単位の合計モル数に基づいて、ブチレンテレフタレートの繰り返し単位の含有量は６０モル％である）、および２ｇの低密度ポリエチレン（ＳＩＮＯＰＥＣ Ｙａｎｓｈａｎ Ｐｅｔｒｏｃｈｅｍｉｃａｌ社から入手可能、商品名「ＬＤ６０７」）を、撹拌速度１０ｒｐｍで１０分間混合した。ポリエステル組成物Ａ７を調製するために、得られた混合物を、二軸押出機（スクリューの回転速度を１０ｒｐｍに制御し、スクリュートルクを２０Ｎ・ｍとし、供給入口から押出出口まで、二軸押出機内の種々の部分の温度を段階的に１９０℃、２００℃、２１０℃、２２０℃、２２０℃、２１０℃とした）を介して押出造粒した。
【００８１】
〔実施例８〕
２０ｇのコハク酸ポリブチレン、１８０ｇのブチレンテレフタレート−コハク酸ブチレンのコポリエステル（重量平均分子量５００，０００であり、コハク酸ブチレンの繰り返し単位およびブチレンテレフタレートの繰り返し単位の合計モル数に基づいて、ブチレンテレフタレートの繰り返し単位の含有量は８０モル％である）、および２ｇの炭酸カルシウムを、撹拌速度１０ｒｐｍで１０分間混合した。ポリエステル組成部Ａ８を調製するために、得られた混合物を、二軸押出機（スクリューの回転速度を１０ｒｐｍに制御し、スクリュートルクを２０Ｎ・ｍとし、供給入口から押出出口まで、二軸押出機内の種々の部分の温度を段階的に２４０℃、２５０℃、２６０℃、２６０℃、２６５℃、２６０℃とした）を介して押出造粒した。
【００８２】
〔実施例９〕
実施例１で使用した炭酸カルシウムを加えなかったことを除いて、実施例１の方法に従ってポリエステル組成物を調製して、ポリエステル組成物Ａ９を得た。
【００８３】
〔試験例〕
実施例１〜９および比較例１〜３で調製したポリエステル組成物をそれぞれ試料にした。当該試料を、機械的特性試験（例えば、引張降伏強さ（ＭＰａ）および破断点伸び（％））の対象とした。結果は以下の表１に示されている。
【００８４】
【表１】
2019533055.tif 000009
【００８５】
実施例１〜９および比較例１〜３で調製した、以上のポリエステル組成物から作製した試料の機械的特性試験の結果の比較から、本発明によって提供されるポリエステル組成物は６８０％まで、またはそれ以上の破断点伸びを有しており、大きく改善された靭性を有していることが分かる。さらに、ポリエステル組成物の調製の間に相溶化剤をさらに加える必要がない。その上、本発明によって提供されるポリエステル組成物は、その調製の間に加工設備に付加的な変更を必要とせずに、ＰＢＴ用と同じ設備を用いて加工可能である。したがって、本発明によって提供されるポリエステル組成物は、産業応用の望ましい見通しを有している。
【００８６】
本明細書に開示される範囲および任意の値の端点は、厳密な範囲または値に限定されず、これらの範囲または値は、範囲または値に近い値を含むと理解されるべきである。数値範囲について、組み合わせが、種々の範囲の端点と端点との間、種々の範囲の端点と個々の１点値との間、および個々の１点値と個々の１点値との間でなされて、１つ以上の新しい数値範囲を得ることができる。これらの数値範囲は、本明細書に具体的に開示されるものとみなされるべきである。
【００８７】
以上、本発明の好ましい実施形態が、以上に詳細に説明されているが、本発明は、以上の実施形態の具体的な詳細に限定されない。本発明の技術的概念の範囲内で、種々の単純な変更は、本発明の技術的解決策に対してなされ得る。これらの単純な変形はすべて、本発明の保護範囲内にある。
【００８８】
さらに、以上の特定の実施形態に説明されている種々の技術的特徴は、矛盾することなく任意の適切な方法で組み合され得ることに留意されたい。不要な繰り返しを避けるために、本発明は、種々の可能な組み合わせをさらに説明しない。
【００８９】
さらに、本発明の異なる種々の実施形態は、ランダムに組み合わせることができる。このような組み合わせが本発明の思想から逸脱しない限り、本発明の開示ともみなされる。
【国際調査報告】
2019533055.tif 000014
2019533055.tif 000015
2019533055.tif 000016
2019533055.tif 000017